【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１〜９９モル％；及び
ｉｉ）１，４−シクロヘキサンジメタノール残基１〜９９モル％
を含むグリコール成分
（ここでジカルボン酸成分の総モル％は１００モル％であり、グリコール成分の総モル％は１００モル％である）
を含む少なくとも１種のポリエステルを含むポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５ｄＬ／ｇ〜０．７０ｄＬ／ｇ未満であり；且つ前記ポリエステルが１１０〜２００℃のＴｇを有するフィルム又はシート。
【請求項２】
前記ポリエステルのインヘレント粘度が０．３５ｄＬ／ｇ〜０．７０ｄＬ／ｇ未満又は０．４０〜０．７０ｄＬ／ｇ又は０．５０〜０．７０ｄＬ／ｇ又は０．５０〜０．７５ｄＬ／ｇ又は０．５８ｄＬ／ｇ〜０．７０ｄＬ／ｇ未満又は０．６０ｄＬ／ｇ〜０．７０ｄＬ／ｇ未満である請求項１に記載のフィルム又はシート。
【請求項３】
前記ポリエステルが１１０〜２００℃又は１１０〜１７０℃又は１１０〜１６０℃又は１１０〜１５０℃又は１２０〜１６０℃又は１２０〜１５０℃又は１３０〜１６０℃又は１３０〜１５０℃又は１３０〜１４５℃又は１４０〜１５０℃又は１３５〜１４５℃又は１４８〜２００℃又は１２７〜２００℃のＴｇを有する請求項１に記載のフィルム又はシート。
【請求項４】
前記ポリエステルのグリコール成分が１〜８０モル％の２，２，４，４−テトラメチル−１，３−シクロブタンジオール残基及び２０〜９９モル％の１，４−シクロヘキサンジメタノール残基又は５０〜９９モル％の２，２，４，４−テトラメチル−１，３−シクロブタンジオール残基及び１モル％〜５０モル％未満の１，４−シクロヘキサンジメタノール残基又は４０〜８５モル％の２，２，４，４−テトラメチル−１，３−シクロブタンジオール残基及び１５〜６０モル％の１，４−シクロヘキサンジメタノール残基又は４０〜８０モル％の２，２，４，４−テトラメチル−１，３−シクロブタンジオール残基及び２０〜６０モル％の１，４−シクロヘキサンジメタノール残基又は４０〜６５モル％の２，２，４，４−テトラメチル−１，３−シクロブタンジオール残基及び３５〜５５モル％の１，４−シクロヘキサンジメタノール残基又は４０〜５５モル％の２，２，４，４−テトラメチル−１，３−シクロブタンジオール残基及び４５〜６０モル％の１，４−シクロヘキサンジメタノール残基又は４５〜５５モル％の２，２，４，４−テトラメチル−１，３−シクロブタンジオール残基及び４５〜５５モル％の１，４−シクロヘキサンジメタノール残基又は４６〜５５モル％の２，２，４，４−テトラメチル−１，３−シクロブタンジオール残基及び４５モル％〜５５モル％未満の１，４−シクロヘキサンジメタノール残基を含む請求項１に記載のフィルム又はシート。
【請求項５】
前記ジカルボン酸成分が８０〜１００モル％のテレフタル酸残基又は９０〜１００モル％のテレフタル酸残基又は９５〜１００モル％のテレフタル酸残基を含む請求項１に記載のフィルム又はシート。
【請求項６】
前記ポリエステルが１，３−プロパンジオール残基、１，４−ブタンジオール残基又はそれらの混合物、若しくは０．０１〜１５モル％又は０．０１〜１０モル％のエチレングリコールを含む請求項１に記載のフィルム又はシート。
【請求項７】
前記２，２，４，４−テトラメチル−１，３−シクロブタンジオール残基が、５０モル％より多いシス−２，２，４，４−テトラメチル−１，３−シクロブタンジオール残基と５０モル％未満のトランス−２，２，４，４−テトラメチル−１，３−シクロブタンジオール残基又は５５モル％より多いシス−２，２，４，４−テトラメチル−１，３−シクロブタンジオール残基と４５モル％未満のトランス−２，２，４，４−テトラメチル−１，３−シクロブタンジオール残基又は３０〜７０モル％のシス−２，２，４，４−テトラメチル−１，３−シクロブタンジオール残基と３０〜７０モル％のトランス−２，２，４，４−テトラメチル−１，３−シクロブタンジオール残基又は４０〜６０モル％のシス−２，２，４，４−テトラメチル−１，３−シクロブタンジオール残基と４０〜６０モル％のトランス−２，２，４，４−テトラメチル−１，３−シクロブタンジオール残基を含む混合物である請求項１に記載のフィルム又はシート。
【請求項８】
前記ポリエステル組成物が、ナイロン；ここに記載したものとは異なる他のポリエステル；ポリアミド；ポリスチレン；ポリスチレンコポリマー；スチレン・アクリロニトリルコポリマー；アクリロニトリル・ブタジエン・スチレンコポリマー；ポリ（メチルメタクリレート）；アクリルコポリマー；ポリ（エーテル−イミド）；ポリフェニレンオキシド、例えばポリ（２，６−ジメチルフェニレンオキシド）；若しくはポリ（フェニレンオキシド）／ポリスチレンブレンド；ポリフェニレンスルフィド；ポリフェニレンスルフィド／スルホン；ポリ（エステル−カーボネート）；ポリカーボネート；ポリスルホン；ポリスルホンエーテル；及び芳香族ジヒドロキシ化合物のポリ（エーテル−ケトン）；又はそれらの混合物の少なくとも１つから選ばれた少なくとも１種のポリマーを含む請求項１に記載のフィルム又はシート。
【請求項９】
前記ポリエステル組成物が少なくとも１種のポリカーボネートを含む請求項１に記載のフィルム又はシート。
【請求項１０】
前記ポリエステルがポリエステル用の少なくとも１種の分岐剤の残基を含む請求項１に記載のフィルム又はシート。
【請求項１１】
前記ポリエステルが少なくとも１種の分岐剤の残基を、酸又はグリコール残基の総モル百分率に基づき０．０１〜１０重量％の量で含む請求項１に記載のフィルム又はシート。
【請求項１２】
前記ポリエステルの溶融粘度が、回転メルトレオメーターで２９０℃において１ラジアン／秒で測定した場合に、３０，０００ポアズ未満である請求項１に記載のフィルム又はシート。
【請求項１３】
前記ポリエステルが１７０℃において、５分より長い半結晶化時間又は１，０００分より長い半結晶化時間又は１０，０００分より長い半結晶化時間を有する請求項１に記載のフィルム又はシート。
【請求項１４】
前記ポリエステル組成物が２３℃において１．２ｇ／ｍｌ未満の密度を有する請求項１に記載のフィルム又はシート。
【請求項１５】
前記ポリエステル組成物が少なくとも１種の熱安定剤又はその反応生成物を含む請求項１に記載のフィルム又はシート。
【請求項１６】
ＡＳＴＭ  Ｄ−１９２５による前記ポリエステルの黄色度指数が５０未満である請求項１に記載のフィルム又はシート。
【請求項１７】
前記ポリエステルが、ＡＳＴＭ  Ｄ２５６に従って２３℃においてノッチ１０ｍｉｌで厚さ１／８インチのバーで測定した場合に、少なくとも３ｆｔ−ｌｂｓ／ｉｎのノッチ付きアイゾッド衝撃強度又は少なくとも１０ｆｔ−ｌｂｓ／ｉｎのノッチ付きアイゾッド衝撃強度を有する請求項１に記載のフィルム又はシート。
【請求項１８】
前記ポリエステルが、錫化合物又はその反応生成物を含む少なくとも１種の触媒の残基を含む請求項１に記載のフィルム又はシート。
【請求項１９】
（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基４０〜６５モル％；及び
ｉｉ）１，４−シクロヘキサンジメタノール残基３５〜６０モル％
を含むグリコール成分
（ここでジカルボン酸成分の総モル％は１００モル％であり、グリコール成分の総モル％は１００モル％である）
を含む少なくとも１種のポリエステルを含むポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜０．７５ｄＬ／ｇであり；且つ前記ポリエステルが１１０〜２００℃のＴｇを有するフィルム又はシート。
【請求項２０】
（Ｉ）（ａ）ｉ）テレフタル酸、そのエステル又はそれらの混合物７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１〜９９モル％；及び
ｉｉ）１，４−シクロヘキサンジメタノール残基１〜９９モル％
を含むグリコール成分
（ここでジカルボン酸成分の総モル％は１００モル％であり、グリコール成分の総モル％は１００モル％である）
を含む少なくとも１種のポリエステル；更に
（ＩＩ）少なくとも１種の分岐剤の残基
を含むポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇであり；且つ前記ポリエステルが１１０〜２００℃のＴｇを有するフィルム又はシート。
【請求項２１】
前記ポリエステルのインヘレント粘度が０．４０〜１．２ｄＬ／ｇ又は０．４０〜１．１ｄＬ／ｇ又は０．４０〜１ｄＬ／ｇ又は０．４０〜０．９ｄＬ／ｇ又は０．４０〜０．８ｄＬ／ｇ又は０．５０〜１．２ｄＬ／ｇ又は０．５０〜１．１ｄＬ／ｇ又は０．５０〜１ｄＬ／ｇ又は０．５０〜０．９ｄＬ／ｇ又は０．５０〜０．８ｄＬ／ｇ又は０．６０〜０．７２ｄＬ／ｇ又は０．７６ｄＬ／ｇ超〜１．２ｄＬ／ｇである請求項１，１９及び２０のいずれか１項に記載のフィルム又はシート。
【請求項２２】
（Ｉ）（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１〜９９モル％；及び
ｉｉ）１，４−シクロヘキサンジメタノール残基１〜９９モル％
を含むグリコール成分
（ここでジカルボン酸成分の総モル％は１００モル％であり、グリコール成分の総モル％は１００モル％である）
を含む少なくとも１種のポリエステル；更に
（ＩＩ）少なくとも１種の熱安定剤又はその反応生成物
を含むポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇであり；且つ前記ポリエステルが１１０〜２００℃のＴｇを有するフィルム又はシート。
【請求項２３】
（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１〜９９モル％；及び
ｉｉ）１，４−シクロヘキサンジメタノール残基１〜９９モル％
を含むグリコール成分
（ここでジカルボン酸成分の総モル％は１００モル％であり、グリコール成分の総モル％は１００モル％である）
を含む少なくとも１種のポリエステルを含むポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇであり；且つ前記ポリエステルが１４８℃超〜２００℃以下のＴｇを有するフィルム又はシート。
【請求項２４】
（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基５０モル％超〜９９モル％以下；及び
ｉｉ）１，４−シクロヘキサンジメタノール残基１モル％〜５０モル％未満
を含むグリコール成分
（ここでジカルボン酸成分の総モル％は１００モル％であり、グリコール成分の総モル％は１００モル％である）
を含む少なくとも１種のポリエステルを含むポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜０１．２ｄＬ／ｇであり；且つ前記ポリエステルが１１０〜２００℃のＴｇを有するフィルム又はシート。
【請求項２５】
前記ポリエステルが１２０〜１５０℃又は１３０〜１４５℃のＴｇを有する請求項２２に記載のフィルム又はシート。
【請求項２６】
前記インヘレント粘度が０．６０〜０．７５ｄＬ／ｇ又は０．６０〜０．７２ｄＬ／ｇである請求項２２に記載のフィルム又はシート。
【請求項２７】
（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１〜９９モル％；及び
ｉｉ）１，４−シクロヘキサンジメタノール残基１〜９９モル％
を含むグリコール成分
（ここでジカルボン酸成分の総モル％は１００モル％であり、グリコール成分の総モル％は１００モル％である）
を含む少なくとも１種のポリエステルを含むポリエステルを含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．７６ｄＬ／ｇ超〜１．２ｄＬ／ｇであり；且つ前記ポリエステルが１１０〜２００℃のＴｇを有するフィルム又はシート。
【請求項２８】
前記ポリエステルが非晶質である請求項１に記載のフィルム又はシート。
【請求項２９】
請求項１に記載のフィルム又はシートを含んでなる製造品。
【請求項３０】
請求項１に記載のポリエステル組成物を含んでなる液晶ディスプレイフィルム。
【請求項３１】
拡散シート又は補償フィルム又は保護フィルムを含み、射出延伸ブロー成形によって形成される、請求項３０に記載の液晶ディスプレイフィルム。
【請求項３２】
前記フィルム又はシートが押出又はカレンダリングによって製造される請求項２９に記載のフィルム又はシート。
【請求項３３】
前記ポリエステル組成物の総重量に基づき５〜９５重量％の量の前記ポリエステルのブレンド及び前記ポリエステル組成物の総重量に基づき５〜９５重量％の量の少なくとも１種のポリマー成分を含む請求項１に記載のフィルム又はシート。
【請求項３４】
前記の少なくとも１種のポリマー成分が、ナイロン；請求項１のポリエステル以外のポリエステル；ポリアミド；ポリスチレン；ポリスチレンコポリマー；スチレン・アクリロニトリルコポリマー；アクリロニトリル・ブタジエン・スチレンコポリマー；ポリ（メチルメタクリレート）；アクリルコポリマー；ポリ（エーテル−イミド）；ポリフェニレンオキシド、例えばポリ（２，６−ジメチルフェニレンオキシド）；若しくはポリ（フェニレンオキシド）／ポリスチレンブレンド；ポリフェニレンスルフィド；ポリフェニレンスルフィド／スルホン；ポリ（エステル−カーボネート）；ポリカーボネート；ポリスルホン；ポリスルホンエーテル；及び芳香族ジヒドロキシ化合物のポリ（エーテル−ケトン）の少なくとも１種から選ばれる請求項３３に記載のブレンド。
【手続補正２】
【補正対象書類名】明細書
【補正対象項目名】０２７３
【補正方法】変更
【補正の内容】
【０２７３】
本発明を、本明細書中に開示した実施態様に関して詳述したが、当然のことながら、本発明の精神及び範囲内で変動及び変更が可能である。
態様１．（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１〜９９モル％；及び
ｉｉ）１，４−シクロヘキサンジメタノール残基１〜９９モル％
を含むグリコール成分
（ここでジカルボン酸成分の総モル％は１００モル％であり、グリコール成分の総モル％は１００モル％である）
を含む少なくとも１種のポリエステルを含むポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５ｄＬ／ｇ〜０．７０ｄＬ／ｇ未満であり；且つ前記ポリエステルが１１０〜２００℃のＴｇを有するフィルム又はシート。
態様２．前記ポリエステルのインヘレント粘度が０．３５ｄＬ／ｇ〜０．７０ｄＬ／ｇ未満である態様１に記載のフィルム又はシート。
態様３．前記ポリエステルのインヘレント粘度が０．４０〜０．７０ｄＬ／ｇである態様１に記載のフィルム又はシート。
態様４．前記ポリエステルのインヘレント粘度が０．５０〜０．７０ｄＬ／ｇである態様１に記載のフィルム又はシート。
態様５．前記ポリエステルのインヘレント粘度が０．５０〜０．７５ｄＬ／ｇである態様１に記載のフィルム又はシート。
態様６．前記ポリエステルのインヘレント粘度が０．５８ｄＬ／ｇ〜０．７０ｄＬ／ｇ未満である態様１に記載のフィルム又はシート。
態様７．前記ポリエステルのインヘレント粘度が０．６０ｄＬ／ｇ〜０．７０ｄＬ／ｇ未満である態様１に記載のフィルム又はシート。
態様８．前記ポリエステルが１１０〜２００℃のＴｇを有する態様１に記載のフィルム又はシート。
態様９．前記ポリエステルが１１０〜１７０℃のＴｇを有する態様１に記載のフィルム又はシート。
態様１０．前記ポリエステルが１１０〜１６０℃のＴｇを有する態様１に記載のフィルム又はシート。
態様１１．前記ポリエステルが１１０〜１５０℃のＴｇを有する態様１に記載のフィルム又はシート。
態様１２．前記ポリエステルが１２０〜１６０℃のＴｇを有する態様１に記載のフィルム又はシート。
態様１３．前記ポリエステルが１２０〜１５０℃のＴｇを有する態様１に記載のフィルム又はシート。
態様１４．前記ポリエステルが１３０〜１６０℃のＴｇを有する態様１に記載のフィルム又はシート。
態様１５．前記ポリエステルが１３０〜１５０℃のＴｇを有する態様１に記載のフィルム又はシート。
態様１６．前記ポリエステルが１３０〜１４５℃のＴｇを有する態様１に記載のフィルム又はシート。
態様１７．前記ポリエステルが１４０〜１５０℃のＴｇを有する態様１に記載のフィルム又はシート。
態様１８．前記ポリエステルが１３５〜１４５℃のＴｇを有する態様１に記載のフィルム又はシート。
態様１９．前記ポリエステルが１４８〜２００℃のＴｇを有する態様１に記載のフィルム又はシート。
態様２０．前記ポリエステルが１２７〜２００℃のＴｇを有する態様１に記載のフィルム又はシート。
態様２１．前記ポリエステルのグリコール成分が１〜８０モル％の２，２，４，４−テトラメチル−１，３−シクロブタンジオール残基及び２０〜９９モル％の１，４−シクロヘキサンジメタノール残基を含む態様１に記載のフィルム又はシート。
態様２２．前記ポリエステルのグリコール成分が５０〜９９モル％の２，２，４，４−テトラメチル−１，３−シクロブタンジオール残基及び１モル％〜５０モル％未満の１，４−シクロヘキサンジメタノール残基を含む態様１に記載のフィルム又はシート。
態様２３．前記ポリエステルのグリコール成分が４０〜８５モル％の２，２，４，４−テトラメチル−１，３−シクロブタンジオール残基及び１５〜６０モル％の１，４−シクロヘキサンジメタノール残基を含む態様１に記載のフィルム又はシート。
態様２４．前記ポリエステルのグリコール成分が４０〜８０モル％の２，２，４，４−テトラメチル−１，３−シクロブタンジオール残基及び２０〜６０モル％の１，４−シクロヘキサンジメタノール残基を含む態様１に記載のフィルム又はシート。
態様２５．前記ポリエステルのグリコール成分が４０〜６５モル％の２，２，４，４−テトラメチル−１，３−シクロブタンジオール残基及び３５〜５５モル％の１，４−シクロヘキサンジメタノール残基を含む態様１に記載のフィルム又はシート。
態様２６．前記ポリエステルのグリコール成分が４０〜５５モル％の２，２，４，４−テトラメチル−１，３−シクロブタンジオール残基及び４５〜６０モル％の１，４−シクロヘキサンジメタノール残基を含む態様１に記載のフィルム又はシート。
態様２７．前記ポリエステルのグリコール成分が４５〜５５モル％の２，２，４，４−テトラメチル−１，３−シクロブタンジオール残基及び４５〜５５モル％の１，４−シクロヘキサンジメタノール残基を含む態様１に記載のフィルム又はシート。
態様２８．前記ポリエステルのグリコール成分が４６〜５５モル％の２，２，４，４−テトラメチル−１，３−シクロブタンジオール残基及び４５モル％〜５５モル％未満の１，４−シクロヘキサンジメタノール残基を含む態様１３に記載のフィルム又はシート。
態様２９．前記ジカルボン酸成分が８０〜１００モル％のテレフタル酸残基を含む態様１に記載のフィルム又はシート。
態様３０．前記ジカルボン酸成分が９０〜１００モル％のテレフタル酸残基を含む態様１に記載のフィルム又はシート。
態様３１．前記ジカルボン酸成分が９５〜１００モル％のテレフタル酸残基を含む態様１に記載のフィルム又はシート。
態様３２．前記ポリエステルが１，３−プロパンジオール残基、１，４−ブタンジオール残基又はそれらの混合物を含む態様１に記載のフィルム又はシート。
態様３３．前記ポリエステルが０．０１〜１５モル％のエチレングリコールを含む態様１に記載のフィルム又はシート組成物。
態様３４．前記ポリエステルが０．０１〜１０モル％のエチレングリコールを含む態様１に記載のフィルム又はシート組成物。
態様３５．前記２，２，４，４−テトラメチル−１，３−シクロブタンジオール残基が、５０モル％より多いシス−２，２，４，４−テトラメチル−１，３−シクロブタンジオール残基と５０モル％未満のトランス−２，２，４，４−テトラメチル−１，３−シクロブタンジオール残基を含む混合物である態様１に記載のフィルム又はシート。
態様３６．前記２，２，４，４−テトラメチル−１，３−シクロブタンジオール残基が、５５モル％より多いシス−２，２，４，４−テトラメチル−１，３−シクロブタンジオール残基と４５モル％未満のトランス−２，２，４，４−テトラメチル−１，３−シクロブタンジオール残基を含む混合物である態様１に記載のフィルム又はシート。
態様３７．前記２，２，４，４−テトラメチル−１，３−シクロブタンジオール残基が、３０〜７０モル％のシス−２，２，４，４−テトラメチル−１，３−シクロブタンジオール残基と３０〜７０モル％のトランス−２，２，４，４−テトラメチル−１，３−シクロブタンジオール残基を含む混合物である態様１に記載のフィルム又はシート。
態様３８．前記２，２，４，４−テトラメチル−１，３−シクロブタンジオール残基が、４０〜６０モル％のシス−２，２，４，４−テトラメチル−１，３−シクロブタンジオール残基と４０〜６０モル％のトランス−２，２，４，４−テトラメチル−１，３−シクロブタンジオール残基を含む混合物である態様１に記載のフィルム又はシート。
態様３９．前記ポリエステル組成物が、ナイロン；ここに記載したものとは異なる他のポリエステル；ポリアミド；ポリスチレン；ポリスチレンコポリマー；スチレン・アクリロニトリルコポリマー；アクリロニトリル・ブタジエン・スチレンコポリマー；ポリ（メチルメタクリレート）；アクリルコポリマー；ポリ（エーテル−イミド）；ポリフェニレンオキシド、例えばポリ（２，６−ジメチルフェニレンオキシド）；若しくはポリ（フェニレンオキシド）／ポリスチレンブレンド；ポリフェニレンスルフィド；ポリフェニレンスルフィド／スルホン；ポリ（エステル−カーボネート）；ポリカーボネート；ポリスルホン；ポリスルホンエーテル；及び芳香族ジヒドロキシ化合物のポリ（エーテル−ケトン）；又はそれらの混合物の少なくとも１つから選ばれた少なくとも１種のポリマーを含む態様１に記載のフィルム又はシート。
態様４０．前記ポリエステル組成物が少なくとも１種のポリカーボネートを含む態様１に記載のフィルム又はシート。
態様４１．前記ポリエステルがポリエステル用の少なくとも１種の分岐剤の残基を含む態様１に記載のフィルム又はシート。
態様４２．前記ポリエステルが少なくとも１種の分岐剤の残基を、酸又はグリコール残基の総モル百分率に基づき０．０１〜１０重量％の量で含む態様１に記載のフィルム又はシート。
態様４３．前記ポリエステルの溶融粘度が、回転メルトレオメーターで２９０℃において１ラジアン／秒で測定した場合に、３０，０００ポアズ未満である態様１に記載のフィルム又はシート。
態様４４．前記ポリエステルが１７０℃において５分より長い半結晶化時間を有する態様１に記載のフィルム又はシート。
態様４５．前記ポリエステルが１７０℃において１，０００分より長い半結晶化時間を有する態様１に記載のフィルム又はシート。
態様４６．前記ポリエステルが１７０℃において１０，０００分より長い半結晶化時間を有する態様１に記載のフィルム又はシート。
態様４７．前記ポリエステル組成物が２３℃において１．２ｇ／ｍｌ未満の密度を有する態様１に記載のフィルム又はシート。
態様４８．前記ポリエステル組成物が少なくとも１種の熱安定剤又はその反応生成物を含む態様１に記載のフィルム又はシート。
態様４９．ＡＳＴＭ  Ｄ−１９２５による前記ポリエステルの黄色度指数が５０未満である態様１に記載のフィルム又はシート。
態様５０．前記ポリエステルが、ＡＳＴＭ  Ｄ２５６に従って２３℃においてノッチ１０ｍｉｌで厚さ１／８インチのバーで測定した場合に、少なくとも３ｆｔ−ｌｂｓ／ｉｎのノッチ付きアイゾッド衝撃強度を有する態様１に記載のフィルム又はシート。
態様５１．前記ポリエステルが、ＡＳＴＭ  Ｄ２５６に従って２３℃においてノッチ１０ｍｉｌで厚さ１／８インチのバーで測定した場合に、少なくとも１０ｆｔ−ｌｂｓ／ｉｎのノッチ付きアイゾッド衝撃強度を有する態様１に記載のフィルム又はシート。
態様５２．前記ポリエステルが、錫化合物又はその反応生成物を含む少なくとも１種の触媒の残基を含む態様１に記載のフィルム又はシート。
態様５３．（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基４０〜６５モル％；及び
ｉｉ）１，４−シクロヘキサンジメタノール残基３５〜６０モル％
を含むグリコール成分
（ここでジカルボン酸成分の総モル％は１００モル％であり、グリコール成分の総モル％は１００モル％である）
を含む少なくとも１種のポリエステルを含むポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜０．７５ｄＬ／ｇであり；且つ前記ポリエステルが１１０〜２００℃のＴｇを有するフィルム又はシート。
態様５４．（Ｉ）（ａ）ｉ）テレフタル酸、そのエステル又はそれらの混合物７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１〜９９モル％；及び
ｉｉ）１，４−シクロヘキサンジメタノール残基１〜９９モル％
を含むグリコール成分
（ここでジカルボン酸成分の総モル％は１００モル％であり、グリコール成分の総モル％は１００モル％である）
を含む少なくとも１種のポリエステル；更に
（ＩＩ）少なくとも１種の分岐剤の残基
を含むポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇであり；且つ前記ポリエステルが１１０〜２００℃のＴｇを有するフィルム又はシート。
態様５５．前記ポリエステルのインヘレント粘度が０．４０〜１．２ｄＬ／ｇである態様１、５３及び５４に記載のフィルム又はシート。
態様５６．前記ポリエステルのインヘレント粘度が０．４０〜１．１ｄＬ／ｇである態様１、５３及び５４に記載のフィルム又はシート。
態様５７．前記ポリエステルのインヘレント粘度が０．４０〜１ｄＬ／ｇである態様１、５３及び５４に記載のフィルム又はシート。
態様５８．前記ポリエステルのインヘレント粘度が０．４０〜０．９ｄＬ／ｇである態様１、５３及び５４に記載のフィルム又はシート。
態様５９．前記ポリエステルのインヘレント粘度が０．４０〜０．８ｄＬ／ｇである態様１、５３及び５４に記載のフィルム又はシート。
態様６０．前記ポリエステルのインヘレント粘度が０．５０〜１．２ｄＬ／ｇである態様１、５３及び５４に記載のフィルム又はシート。
態様６１．前記ポリエステルのインヘレント粘度が０．５０〜１．１ｄＬ／ｇである態様１、５３及び５４に記載のフィルム又はシート。
態様６２．前記ポリエステルのインヘレント粘度が０．５０〜１ｄＬ／ｇである態様１、５３及び５４に記載のフィルム又はシート。
態様６３．前記ポリエステルのインヘレント粘度が０．５０〜０．９ｄＬ／ｇである態様１、５３及び５４に記載のフィルム又はシート。
態様６４．前記ポリエステルのインヘレント粘度が０．５０〜０．８ｄＬ／ｇである態様１、５３及び５４に記載のフィルム又はシート。
態様６５．前記ポリエステルのインヘレント粘度が０．６０〜０．７２ｄＬ／ｇである態様１、５３及び５４に記載のフィルム又はシート。
態様６６．前記ポリエステルのインヘレント粘度が０．７６ｄＬ／ｇ超〜１．２ｄＬ／ｇである態様１、５３及び５４に記載のフィルム又はシート。
態様６７．（Ｉ）（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１〜９９モル％；及び
ｉｉ）１，４−シクロヘキサンジメタノール残基１〜９９モル％
を含むグリコール成分
（ここでジカルボン酸成分の総モル％は１００モル％であり、グリコール成分の総モル％は１００モル％である）
を含む少なくとも１種のポリエステル；更に
（ＩＩ）少なくとも１種の熱安定剤又はその反応生成物
を含むポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇであり；且つ前記ポリエステルが１１０〜２００℃のＴｇを有するフィルム又はシート。
態様６８．（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１〜９９モル％；及び
ｉｉ）１，４−シクロヘキサンジメタノール残基１〜９９モル％
を含むグリコール成分
（ここでジカルボン酸成分の総モル％は１００モル％であり、グリコール成分の総モル％は１００モル％である）
を含む少なくとも１種のポリエステルを含むポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇであり；且つ前記ポリエステルが１４８℃超〜２００℃以下のＴｇを有するフィルム又はシート。
態様６９．（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基５０モル％超〜９９モル％以下；及び
ｉｉ）１，４−シクロヘキサンジメタノール残基１モル％〜５０モル％未満
を含むグリコール成分
（ここでジカルボン酸成分の総モル％は１００モル％であり、グリコール成分の総モル％は１００モル％である）
を含む少なくとも１種のポリエステルを含むポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜０１．２ｄＬ／ｇであり；且つ前記ポリエステルが１１０〜２００℃のＴｇを有するフィルム又はシート。
態様７０．前記ポリエステルが１２０〜１５０℃のＴｇを有する態様６７に記載のフィルム又はシート。
態様７１．前記ポリエステルが１３０〜１４５℃のＴｇを有する態様６７に記載のフィルム又はシート。
態様７２．前記インヘレント粘度が０．６０〜０．７５ｄＬ／ｇである態様６７に記載のフィルム又はシート。
態様７３．前記インヘレント粘度が０．６０〜０．７２ｄＬ／ｇである態様６７に記載のフィルム又はシート。
態様７４．（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１〜９９モル％；及び
ｉｉ）１，４−シクロヘキサンジメタノール残基１〜９９モル％
を含むグリコール成分
（ここでジカルボン酸成分の総モル％は１００モル％であり、グリコール成分の総モル％は１００モル％である）
を含む少なくとも１種のポリエステルを含むポリエステルを含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．７６ｄＬ／ｇ超〜１．２ｄＬ／ｇであり；且つ前記ポリエステルが１１０〜２００℃のＴｇを有するフィルム又はシート。
態様７５．前記ポリエステルが非晶質である態様１に記載のフィルム又はシート。
態様７６．態様１に記載のフィルム又はシートを含んでなる製造品。
態様７７．態様１に記載のポリエステル組成物を含んでなる液晶ディスプレイフィルム。
態様７８．拡散シートを含む態様７７に記載の液晶ディスプレイフィルム。
態様７９．補償フィルムを含む態様７７に記載の液晶ディスプレイフィルム。
態様８０．前記製造品が射出延伸ブロー成形によって形成される、保護フィルムを含む態様７７に記載の液晶ディスプレイフィルム。
態様８１．前記フィルム又はシートが押出又はカレンダリングによって製造される態様７６に記載のフィルム又はシート。
態様８２．前記ポリエステル組成物の総重量に基づき５〜９５重量％の量の前記ポリエステルのブレンド及び前記ポリエステル組成物の総重量に基づき５〜９５重量％の量の少なくとも１種のポリマー成分を含む態様１に記載のフィルム又はシート。
態様８３．前記の少なくとも１種のポリマー成分が、ナイロン；態様１のポリエステル以外のポリエステル；ポリアミド；ポリスチレン；ポリスチレンコポリマー；スチレン・アクリロニトリルコポリマー；アクリロニトリル・ブタジエン・スチレンコポリマー；ポリ（メチルメタクリレート）；アクリルコポリマー；ポリ（エーテル−イミド）；ポリフェニレンオキシド、例えばポリ（２，６−ジメチルフェニレンオキシド）；若しくはポリ（フェニレンオキシド）／ポリスチレンブレンド；ポリフェニレンスルフィド；ポリフェニレンスルフィド／スルホン；ポリ（エステル−カーボネート）；ポリカーボネート；ポリスルホン；ポリスルホンエーテル；及び芳香族ジヒドロキシ化合物のポリ（エーテル−ケトン）の少なくとも１種から選ばれる態様８２に記載のブレンド。